(57)【要約】【課題】ラス体を表面に配置した樹脂発泡体に対して、密着性がよく、芯材が樹脂発泡体でありながら不燃性の建築部材を供給することができるセメントモルタルを供給することができる建築部材用セメントモルタルを提供すること。【解決手段】本発明の建材用セメントモルタルは、表面にラス体が配置された樹脂発泡体の表面にモルタル層を形成するためのセメントセメントモルタルであり、該セメントモルタルは、セメント成分１００重量部に対して１５〜３０重量部のフライアッシュII種を含有することを特徴とする。【選択図】図１
2016147768.tif 000002
【特許請求の範囲】
【請求項１】
表面にラス体が配置された樹脂発泡体の表面にモルタル層を形成するためのセメントセメントモルタルであり、該セメントモルタルは、セメント成分１００重量部に対して１５〜３０重量部のフライアッシュII種を含有することを特徴とする建材用セメントモルタル。
【請求項２】
上記ラス体が、樹脂発泡体の表面を囲繞する金属製のラス体およびこの金属製のラス体の周囲に配置された樹脂製のラス体であることを特徴とする請求項１に記載の建材用セメントモルタル。
【請求項３】
上記セメントモルタルが、再乳化形粉末樹脂を、セメント成分１００重量部に対して１〜１０重量部の範囲内の量で含有することを特徴とする請求項１に記載の建材用セメントモルタル。
【請求項４】
上記再乳化形粉末樹脂が、ポリアクリル酸エステル、スチレンブタジエン、エチレン酢酸ビニル、酢酸ビニル/バーサチック酸ビニルエステルおよび酢酸ビニル/バーサチック酸ビニルエステル/アクリル酸エステルよりなる群から選ばれる少なくとも一種類の樹脂成分を含むことを特徴とする請求項３に記載の建材用セメントモルタル。
【請求項５】
上記セメント成分が、早強ポルトランドセメントであることを特徴とする請求項１に記載の建材用セメントモルタル。
【請求項６】
上記樹脂発泡体に対してラス体がステープルで固定されていることを特徴とする請求項１に記載の建材用セメントモルタル。
【請求項７】
上記樹脂発泡体の表面にラス体を伴ってモルタル層が形成されてなることを特徴とする請求項１に記載の建材用セメントモルタル。
【請求項８】
上記樹脂発泡体が、板状発泡ポリスチレンであることを特徴とする請求項１に記載の建材用セメントモルタル。
【請求項９】
上記板状発泡ポリスチレンの発泡倍率が２０〜４０倍の範囲内にあることを特徴とする請求項１に記載の建材用セメントモルタル。
【発明の詳細な説明】
【技術分野】
【０００１】
本発明は樹脂発泡体を芯材とする軽量建築材料の表面層を形成する建材用セメントモルタルに関する。
【背景技術】
【０００２】
近年、建築物の壁などを構成する壁パネルとして、例えば珪石、セメント、生石灰および発泡剤のアルミ粉を原料とするALC(Autoclaved Lightweight aerate Concrete)パネルが知られている。このALCパネルの製造には、無機材料を１８０℃以上の高温と１０気圧以上の蒸気の下で約１０時間、オートクレーブ（高熱高圧蒸気釜）中で養生する必要があり、コストの点で問題がある。またこのALCパネルは本質的に無機多孔質板であることから重量の抑制にも一定の制約があり、さらに、無機多孔質であることから吸水性を有しており、建築物の外壁としてそのまま使用することはできない。
【０００３】
一方で、建築物の断熱材料として、ポリスチレン発泡体のような樹脂発泡体が広汎に使用されている。このような樹脂発泡体からなる断熱材には、空気を含む独立気泡が多数形成されており、このような樹脂発泡体からなる断熱材は、厚さ方向の空気の流れを遮断するので、屋外と室内とを効率的に断熱することができる。
【０００４】
しかしながら、このような樹脂発泡体は、耐熱性に劣り、炎に晒されると容易にメルトダウンし、さらにメルトダウンした樹脂が燃焼してさらなる延焼を招来する虞がある。
樹脂発泡体のメルトダウンは、樹脂発泡体が炎に接近することにより発生するのであり、例えば特許文献１〔実用新案登録第3103575号公報〕のように炎と接触する樹脂発泡体の表面にコンクリート層を配置して樹脂発泡体と炎とが直接接触しないようにすることによりある程度、樹脂発泡体のメルトダウンおよびメルトダウン樹脂の燃焼を防止することができる。
【０００５】
ところが、特許文献１に開示されている断熱材は、織布・不織布よりなる任意形状の網目状繊維ネット体が樹脂発泡体ボードの両面に配置されると共にネット体が該ネットの編み目間隔以上の間隔で前記断熱ボードを貫通する連結糸によって縫合又は接着されてなるものであり、このネット体を伴ってポリマーセメントモルタルを塗布することにより断熱材を形成している。
従って、上記断熱材の側面および上下面にはネット体およびポリマーセメントモルタルは配置されておらず、この部分は樹脂発泡体がむき出しのままである。従って、火災の際などには、このむき出しになった樹脂発泡体の部分から熱が回り込んで樹脂発泡体がメルトダウンし、燃焼する。
【０００６】
また、特許文献１の断熱材は、樹脂発泡体の表裏面に配置したネット体は断熱ボードを貫通する連結糸によって縫合又は接着されている。
しかしながら、断熱ボードを貫通するように連結糸を通すと、この連結糸が通っている穴の部分で断熱材の表面と裏面とが連通するようになる。断熱ボードの表裏面を連通する上記のような穴が存在すると、この穴の部分が冷橋となって、室温と外気温との差によって冷橋の形成された部分で結露を生ずることがある。このような結露は建築部材を著しく劣化させる大きな要因となるとの問題がある。
【０００７】
また、特許文献２（特開2002-265249号公報）には、「セメント、比表面積５０００cm2/ｇ以上の分級フライアッシュ、繊維長３〜２０mmの単繊維および再乳化形粉末樹脂を含むセメントモルタルに、アミン酸塩、アルミニウム塩及び炭酸アルカリから選ばれた少なくとも1種の成分を含む水溶液からなる液体急結剤を添加してなる湿式吹付け用セメントモルタル。」の発明が開示されている。
【０００８】
ここで使用されているフライアッシュは、フライアッシュI類であり、このようなフライアッシュI類をセメントと混和しただけのセメントモルタルでは、トンネルの壁面あるいは天井面などに吹付けた際に、吹付けリバウンドの量が吹付けた量の１／４以上になってしまい非常に効率が悪い。このためフライアッシュI類を使用する場合には再乳化形粉末樹脂および単繊維にさらに液体急結剤を併用することが不可欠であった。
【０００９】
ところで、火力発電所などから排出される排気中には粉塵が含有されており、この粉塵を電気的に集塵したものはフライアッシュとして種々の分野に利用され始めている。
フライアッシュは、その大きさなどにより、フライアッシュI類〜フライアッシュIV類に分類されている。このように分類されたフライアッシュはそれぞれ平均粒子径、比表面積などが異なり、セメントと共に使用したときに表在化する特性も著しく異なる。
【先行技術文献】
【特許文献】
【００１０】
【特許文献１】実用新案登録第3103575号
【特許文献２】特開2002-265249号公報
【発明の概要】
【発明が解決しようとする課題】
【００１１】
このためフライアッシュを使用するに際しては、上記のように分類されたフライアッシュの中から使用しようとする用途に適合したフライアッシュを選定する必要がある。さらに、その選定したフライアッシュとセメントとの混和物によって発現する特性を補足するための添加剤を吟味して配合する必要がある。
【００１２】
本発明は、フライアッシュII種を含有する新たな用途を提供することを目的としている。すなわち、ラス体を表面に配置した樹脂発泡体に対して、密着性がよく、芯材が樹脂発泡体でありながら不燃性の建築部材を供給することができるセメントモルタルを供給することができる建材用セメントモルタルを提供することを目的としている。
【００１３】
特に本発明は、芯材として樹脂発泡体を使用し、この表面にモルタル層を形成する際のフライアッシュの新たな使用の形態を提供することを目的としている。
【課題を解決するための手段】
【００１４】
本発明の建材用セメントモルタルは、表面にラス体が配置された樹脂発泡体の表面にモルタル層を形成するためのセメント組成物であり、該セメント組成物は、セメント成分１００重量部に対して１５〜３０重量部のフライアッシュII種を含有することを特徴としている。
【００１５】
この建材用セメントモルタルは、さらに再乳化形粉末樹脂を、セメント成分１００重量部に対して１〜１０重量部の範囲内の量で含有するものであることが好ましい。
ここで上記再乳化形粉末樹脂は、ポリアクリル酸エステル、スチレンブタジエン、エチレン酢酸ビニル、酢酸ビニル/バーサチック酸ビニルエステルおよび酢酸ビニル/バーサチック酸ビニルエステル/アクリル酸エステルよりなる群から選ばれる少なくとも一種類の樹脂成分を含むものであることが好ましい。
【００１６】
本発明で使用するセメント成分は、早強ポルトランドセメントであることが好ましい。
本発明の建材用セメントモルタルは、表面にラス体が配置された樹脂発泡体の縦面にスプレー塗布する際に用いるモルタルを形成するためのセメント組成物であることが好ましい。
【００１７】
ここで塗設する際のモルタル層の平均厚さは、通常は２〜２０mmの範囲内にある。
【００１８】
本発明においては樹脂発泡体に対してラス体がステープルで固定されていることが好ましい。
【００１９】
本発明の建材用セメントモルタルを用いることにより、樹脂発泡体の表面にラス体を伴ってモルタル層が形成され、このモルタル層が火炎を遮断する。
【００２０】
本発明において、樹脂発泡体は、板状発泡ポリスチレン、特に発泡倍率が２０〜４０倍の範囲内にある板状発泡ポリスチレンであることが好ましい。
【発明の効果】
【００２１】
本発明の建材用セメントモルタルは、セメント成分１００重量部に対してフライアッシュII種を１５〜３０重量部含有しており、この組成物を用いて形成したモルタル層は、表面にラス体を配置した樹脂発泡体に対して非常に高い密着度を示す。即ち、例えば、芯材として樹脂発泡体としてポリスチレン発泡体を用いて、このポリスチレン発泡体の全周にラス体を配置し、この全表面にモルタル層を形成することにより、軽量建築材料として使用することができる。このときモルタル層は、モルタルをガン吹きあるいは鏝塗りすることにより形成することができるが、本発明の建材用セメントモルタルとして好適には早強ポルトランドセメントを使用し、このセメント成分中に所定量のフライアッシュII種を配合することにより、セメントモルタルが、表面にラス体を配置したポリスチレン発泡体に対して強固に食いつき、安定なモルタル層を形成することができる。
特にモルタル層を塗設する面が、平面に対して垂直な面、即ち縦面であっても２〜２０mmの厚さのモルタル層を安定して形成することができる。
さらに、このモルタル層の有する特性は、本発明のセメントモルタルに特定の再乳化形粉末樹脂を配合することにより、より顕著になる。
【００２２】
このように本発明の建材用セメントモルタルは、フライアッシュII種を特定量用いることにより、フライアッシュセメントI種よりも、表面にラス体を配置した樹脂発泡体表面に強固なモルタル層を形成することができる。
【００２３】
こうして形成されたモルタル層は強固な遮炎層となり芯材である樹脂発泡体を火炎から保護するので、本発明の建材用セメントモルタルからなるモルタル層で囲繞された芯材を含む軽量建築部材は難燃性を有するようになる。
【００２４】
このように本発明によれば、表面にラス体を配置した芯材である樹脂発泡体の表面に、フライアッシュII種を用いて芯材を火炎から保護するモルタル層を形成することができる。このようなモルタル層の特性は、フライアッシュII種の有する特性を利用するものであり、本発明によりフライアッシュII種の新たな用途が提供される。
【図面の簡単な説明】
【００２５】
【図１】図１は、本発明の建材用セメントモルタルを用いて形成した軽量建築材料の構成の例を示す部分切り欠き斜視図である。
【図２】図２は、本発明の建材用セメントモルタルを用いて形成した軽量建築材料を縦筋および横筋を有するセメント層を介して二層重ねた建築用構造体の構造の例を示す部分切り欠き斜視図である。
【発明を実施するための形態】
【００２６】
次に本発明の建材用セメントモルタルについて図面を参照しながらさらに詳細に説明する。
本発明の建材用セメントモルタルは、表面にラス体が配置された樹脂発泡体の表面にモルタル層を形成するための組成物である。
【００２７】
図１に示すように、芯材１０として樹脂発泡体が配置されており、この芯材１０である樹脂発泡体の全周面は金属製のラス体１１および樹脂製のラス体１２で囲繞されている。
芯材１０である樹脂発泡体は、連続発泡を成形することができる樹脂であることが、好ましく、このような連続発泡可能な樹脂の例としては、ポリスチレン、ポリオレフィン、ポリ塩化ビニルおよびポリウレタンを挙げることができる。これらの中でもポリスチレンを用いることが好ましい。
【００２８】
例えばポリスチレンを用いて連続発泡で成形体（シート）を製造する場合には、ポリスチレンを、加熱下に、高剪断応力を付与しながら発泡剤を混入する。ここで使用される発泡剤としては、樹脂の溶融温度で気化する沸点を有する有機系発泡剤を使用することが好ましい。
例えばポリスチレンの場合、フッ素系発泡剤、塩素系発泡剤および炭化水素系発泡剤などを使用することができる。これらは単独で或いは組み合わせて使用することができる。本発明においては、環境負荷の少ない炭化水素系発泡剤を使用することが好ましい。特に炭化水素系発泡剤の中でも、n-ブタンおよび/またはiso-ブタンを使用することが好ましい。本発明ではn-ブタンおよびiso-ブタンは任意の割合で高剪断ロールを用いて溶融しているポリスチレン中に配合することができる。
【００２９】
上記のようにして発泡剤が配合されたポリスチレン樹脂は、予備ローラで加熱されながら主ローラを通過することにより発泡する。
本発明の建材用セメントモルタルを用いて軽量建築材料の芯材を形成するためには、通常は、２０〜６０倍、好ましくは２０〜４０倍、より好ましくは３０〜３５倍の発泡倍率になるように主ローラの温度および圧力を調整する。
【００３０】
芯材の厚さは、得ようとする軽量建築部材１の厚さに対応して適宜設定することができるが、良好な断熱性および自己形態支持性を有するようにするためには、通常は２０〜１００mm、好ましくは３０〜７０mmの範囲内に設定される。上記範囲を逸脱して芯材が薄いと全周面にモルタル層を形成したとしても自己形態保持力が充分ではなく、また断熱性能に関しても充分な効果が得られないことがある。また、上限値を超えて厚いと、この軽量建築部材を用いて形成された建築物の壁面などが厚くなりすぎて実用性を欠く。
【００３１】
また、ここで形成される軽量建築材料の芯材の幅は、次の工程で切断により調整することもできるが、この発泡成形の際に調整してもよく、通常は２５０〜７００mm、好ましくは３００〜６００mmの範囲内で調整される。
【００３２】
上記のようにして連続的に製造された芯材は、冷却工程を経て、次の工程で所望の長さに切断される。芯材の長さに特に制限はなく、通常の使用に対応することができるように例えば、６００〜５０００mmの範囲内の長さに調整される。
【００３３】
上記のようして得られた芯材には発泡剤が残存しているので、残留発泡剤を空気と置換させる為に、１日〜４週間程度養生する工程を設けることが好ましい。
【００３４】
上記のように好ましくは養生工程が終了した後の芯材１０を金属製のラス体１１および樹脂製のラス体１２で囲繞する。
ここで用いるラス体として樹脂発泡体を最初に囲繞するラス体としては目開き５〜３０mm程度の金属製のラス体を用いることが好ましい。このような金属製のラス体は、樹脂発泡体の発泡倍率が上記の範囲内にあれば、芯材である樹脂発泡体にステープル等の係止手段で安定に係止することができる。
【００３５】
このように樹脂発泡体からなる芯材の表面を金属製のラス体１１で囲繞し、その外側を樹脂製のラス体１２を配置することが好ましい。樹脂製のラス体１２は、金属製のラス体１１の周囲に通常は少なくとも一周、好ましくは二〜五周囲繞するように配置する。
【００３６】
ここで使用される樹脂製のラス体は天然樹脂あるいは合成樹脂網状体からなるラス体１２を使用することが好ましい。特に合成樹脂は特性の変動が少なく、本発明ではラス体１２として合成樹脂からなる網状体を使用することが好ましい。
【００３７】
ここでラス体１２としては、ポリオレフィン、ポリアミド、ポリイミド、ポリスチレン、ポリエーテル、ポリエステルおよびポリアミドイミドなど種々の樹脂を使用することができるが、このラス体１２が強いアルカリ性を有するモルタルと一体化されることから、耐アルカリ性の合成樹脂を使用することが好ましい。特に本発明では直鎖状低密度ポリエチレン（LLDPE)および低密度ポリエチレン（LDPE)などのポリエチレンあるいはポリプロピレンなどのポリオレフィンをラス体を形成する樹脂として使用することが好ましい。ラス体１２は撚糸であっても単独フィラメントの集合体であってもよい。また、ラス体は上記のような合成樹脂が複合した繊維から形成されていても良いし、天然樹脂と合成樹脂とから形成されていてもよい。さらには、ラス体として耐アルカリガラスを使用することもできる。
【００３８】
本発明で使用する樹脂製のラス体１２としては、上記のような樹脂からなる目開きが通常は１〜５０mm、好ましくは４〜４０mmの網状体であることが望ましい。特に撚糸から形成された網状体を用いることにより、撚糸内部にまでモルタルが浸潤して撚糸からなる網状体と一体化物を形成するので、樹脂製のラス体１２を伴ったモルタル層１４が剛直な構造を形成しこのモルタル層１４の強度が高くなる。
【００３９】
この樹脂製のラス体１２は、芯材１０の全周囲を囲繞していてもよいし、芯材１０の表面に配置されているだけでもよいが、芯材１０の全周囲を囲繞していることが好ましい。このようにして芯材１０の表面を金属製のラス体１１で囲繞し、この上から樹脂製のラス体１２をステープル等の係止手段によって芯材１０の表面に固定されていてもよい。但し、金属製のラス体１１および樹脂製のラス体１２を芯材１０の表裏面を貫通する部材で係止すると、係止する部材によって芯材１０の表裏面で冷橋が形成され、冷橋が形成されている部分の壁の温度が他の部分と異なることがあり、例えば屋外の温度が低く、室内が暖かな冬期には、冷橋が形成されている室内の壁部分の温度が下がり、結露を生ずることがある。また、夏期は室内を冷房することから屋外の冷橋が形成されている部分で結露が生ずることがある。
こうした結露は長期間の間に軽量建築部材表面のモルタル層に亀裂を発生させるなど、劣化の原因ともなる。
【００４０】
従って、本発明においては、ステープル等のような芯材の表裏面を貫通しない係合部材で芯材１０の表面に金属製のラス体１１および樹脂製のラス体１２を固定することが好ましい。ここで好適に使用されるステープルはコの字型の金属針で、発泡倍率が２０〜６０倍の樹脂発泡体に対しては充分に金属製のラス体１１および樹脂製のラス体１２の係止能力がある。
【００４１】
なお、上記は芯材１０の表裏面部分について中心に説明したが、芯材１０の側面部１６同士、上下面１８に対しても上記と同様にすることができる。
【００４２】
なお、金属製のラス体１１と樹脂製のラス体１２とは、互いに接していてもよいが、図１および２に示すように、金属製のラス体１１と樹脂製のラス体１２との間にはモルタル層が存在していてもよい。
【００４３】
本発明では上記のように、芯材１０の全周囲に金属製のラス体１１および樹脂製のラス体１２を配置した後、樹脂製のラス体１２の上からセメントモルタルを塗設して金属製のラス体および樹脂製のラス体１２を伴ったモルタル層１４を形成してもよいし、芯材１０の全周囲に金属製のラス体１１を配置した後、樹脂製のラス体１２を配置しながらセメントモルタルを塗設して金属製のラス体および樹脂製のラス体１２を伴ったモルタル層１４を形成してもよい。
【００４４】
本発明の建材用セメントモルタルは、セメント成分１００重量部に対して１５〜３０重量部、好ましくは２０〜３０重量部、より好ましくは２０〜２５重量部のフライアッシュII種を含有している。
【００４５】
本発明において、セメント成分は、通常市販されている普通あるいは早強などの各種ポルトランドセメント、スラグセメントなどから供給されるセメント成分である。特に早強ポルトランドセメントが好ましい。
【００４６】
本発明で使用するフライアッシュII種は、火力発電所などで石炭を燃焼した際に発生する煙に中に含まれる微細な粉末であり、電気集塵機などを用いて収集されたものであり、このフライアッシュII種は、通常は、SiO2を４０〜７５重量％、Al2O3を１５〜３５重量％、Fe2O3を２〜２０重量％、MｇOを１〜３重量％、CaOを１〜１０重量％の範囲内の量で含有している。このフライアッシュII種の密度は１．９５以上であり、JIS-M-8819またはJIS-R-1603に従って測定した強熱残量は通常は５．０重量％以下、好ましくは１０重量％を超え５．０重量％以下であり、網ふるい法によって測定された４５μｍふるい残分は通常は４０重量％以下、好ましくは１０重量％を超え４０重量％以下であり、プレーン方法により測定した比表面積は通常は２５００cm2/ｇ以上、好ましくは２５００cm2/ｇ以上５０００cm2/ｇ未満である。
【００４７】
本発明の建材用セメントモルタルでは、所定量の上記フライアッシュII種を必須成分として配合するものであり、さらに本発明の建材用セメントモルタルには、樹脂成分が配合されていることが好ましい。
【００４８】
本発明において、樹脂成分としては再乳化形粉末樹脂を用いることが好ましい。このような再乳化形粉末樹脂は粉体であり水を加えない限りモルタルとの硬化体を形成することがなく、従って、セメント成分と、フライアッシュII種と、再乳化形粉末樹脂とを粉の状態で均一に混合し、こうして調製された混合物に水を加えて混練することにより任意の粘度のセメントモルタルを形成することができる。
【００４９】
このような再乳化形粉末樹脂は、通常はポリアクリル酸エステル、スチレンブタジエン、エチレン酢酸ビニル、酢酸ビニル/バーサチック酸ビニルエステル、酢酸ビニル/バーサチック酸ビニルエステル/アクリル酸エステルなどを主成分とする粉末状の樹脂である。これらの粉末状の樹脂は単独で或いは組み合わせて使用することができる。
このような再乳化形粉末樹脂は、セメント成分１００重量部に対して１〜２０重量部の範囲内の量で使用することが好ましい。
【００５０】
このように再乳化形粉末樹脂を使用することにより、フライアッシュII種とこの再乳化形粉末樹脂とが共同して樹脂発泡体、特にポリスチレン芯材１０およびこの芯材表面の全周を囲繞する金属製のラス体１１および樹脂製のラス体１２を介して樹脂発泡体、特に発泡ポリスチレンに対する接着状態が著しく改善される。
【００５１】
本発明の建材用セメントモルタルは、上記のようにセメント成分と、フライアッシュII種と、必要により再乳化形粉末樹脂とからなり、これらの成分を混合して混和物を形成し、この混和物に水を加えて混練することによりセメントモルタルを形成することができる。
上記のように形成されるセメントモルタルは、吹付けガンを用いて吹付ける場合と、鏝を用いて塗設する場合があり、ガン吹き塗装する場合には水/セメント比は２０％〜４０％の範囲内にするのがよく、鏝を用いて塗設する場合には２３％〜３５％の範囲内にするのがよい。
【００５２】
上記のようなセメントモルタルを用いて樹脂発泡体の表面にモルタル層を形成するに際しては通常のモルタル吹き装置あるいは鏝を用いることができるし、通常のモルタル吹き装置を用いてモルタル層を形成した後、表面を鏝でならすなど両者を併用することもできるのは勿論である。
【００５３】
このようにして形成されるモルタル層の厚さは通常は１〜２５ｍｍ、好ましくは２〜２０ｍｍである。このようなモルタル層はラス体で囲繞された芯材の表裏面は勿論、樹脂発泡体の両側面および上下面にも形成される。
【００５４】
上記のように表面にラス体を配した樹脂発泡体からなる芯材の全周囲を、フライアッシュII種を含有するセメントモルタルで囲繞することにより、得られる囲繞体を不燃性にすることができる。
【００５５】
このような厚さのモルタル層を形成することにより、芯材である樹脂発泡体、特に、ポリスチレン発泡体にラス体が囲繞されたポリスチレン樹脂発泡体に対して非常に高い親和性を示し、強固な板状体の軽量建築部材を形成することができる。
しかも全周囲がモルタル層で覆われているので、吸水性はほとんどなく、耐水性が高く、しかも樹脂発泡体が露出していないので樹脂発泡体を好んで浸食するシロアリの害を受けない軽量建築部材を得ることができる。そして、このような軽量建築部材を用いて建築物を構築した際には、シロアリの害を受けない建築物を構築することができる。
【００５６】
そして、上記のようにして形成された軽量建築部材は、外観はモルタルであるけれども芯材は樹脂発泡体であり、非常に軽量であり、通常は５００kg/ｍ3以下、好ましくは５００〜１００kg/ｍ3の範囲内の密度を有しており、人力でも作業をすることができ、狭い路地などで重機が使用できない場所であっても容易に使用することができる。
【００５７】
本発明の建築用セメントモルタルを用いて形成された軽量建築部材の曲げ強度は、軽量建築部材の長さ方向の中心点から両側に５００mm離間した位置に断面円形の支持基台を配置し、この支持基台に試験しようとする軽量建築部材を、中心点が支持基台の中心に位置するように載置し、軽量建築部材の中心点に２５kgの荷重を順次加えることにより、この軽量建築部材が破断したときの荷重をこの軽量建築部材の強度とした。なお、最大荷重は２５０kgとした。
以下に示す実施例で明らかなようにこうして形成された軽量建築部材は２５０kgの荷重を加えても破断することがなく、非常に優れた機械的強度を有している。
【００５８】
従って、本発明の建材用セメントモルタルを用いて形成された軽量建築部材は、建築物の壁構造物、床構造物、屋根構造物、天井構造物などの躯体として好適に使用することができる。
【００５９】
本発明の建材用セメントモルタルを用いて形成された軽量建築部材１はそのまま使用することもできるが、図２に示すように、二個の軽量建築部材（角柱体）１，１を多数の横筋２２および縦筋２４を配置した中間層２０を介して積層することにより形成される構造体２として使用することができる。
【００６０】
前記構造体２は、上記のようにして得られた軽量建築部材１を二枚用意する。この軽量建築部材（角柱体）１は樹脂発泡体を芯材１０とし、その全周表面にラス体１１および１２を配置し、このようにしてラス体１１および１２が配置された芯材である樹脂発泡体の表面にラス体１１および１２を伴ってモルタル層１４が形成された部材である。
【００６１】
この軽量建築部材１の一方の面に中間層２０としてセメントモルタル層を形成する。ここで使用するセメントモルタルは、上記軽量建築部材１の形成に使用したモルタルであっても良いが、得られる構造体により高い強度を付与するために水/セメント比の低いセメントモルタルを使用することが好ましい。ここで使用することができるセメントモルタルの水/セメント比は、通常は２０％〜３０％の範囲にして軽量建築部材１を製造したときよりも堅めのセメントモルタルにすることが好ましい。このセメントモルタルには細骨材などを配合してこのセメントモルタルが一定の形状を保持するようにすることが好ましい。
【００６２】
上記のようにして軽量建築部材（角柱体）１の一方の面にセメントモルタル層（中間層の半分の層）を形成した後、このセメントモルタル層表面に横筋２２および縦筋２４を載置する。ここで使用する横筋２２および縦筋２４は、この縦筋および横筋によって前記構造体２の強度を著しく向上させようと同時に、軽量建築部材（角柱体）１の強度を補強しつつ、二枚の角柱体１を中間層２０でサンドイッチすることによって形成された構造体２を縦横に連結するために主として使用されるものである。
【００６３】
上記のようにして横筋２２および縦筋２４を配置した後、上記と同様にしてセメントモルタル層を塗設して横筋２２および縦筋２４を中間層２０内に埋設させる。
【００６４】
こうした用途の差から、中間層に使用する横筋および縦筋の直径は、通常は１．５〜１０ｍｍ、好ましくは２〜７．４ｍｍ、さらに好ましくは２〜５ｍｍである。
また、縦筋および横筋は、所定の幅で配置されており、通常は縦筋および横筋の幅は５〜２０cm、好ましくは７〜１５cmである。
【００６５】
上記のようにして中間層２０を形成する半分のセメントモルタル層の表面に横筋２２および縦筋２４を配置し、この横筋２２および縦筋２４の上から中間層２０の残り半分のセメントモルタル層を塗布設置し、横筋２２および縦筋２４が中間層であるセメントモルタル層に埋没して一体化した中間層２０を形成する。
【００６６】
このようにして中間層２０を形成した後、もう一方の軽量建築部材（角柱体）１を中間層２０の表面に配置して押圧し、軽量建築部材（角柱体）１/中間層２０/軽量建築部材（角柱体）１がこの順序で積層された構造体２を形成する。このようにして形成される中間層２０の厚さは通常は２〜２０mm、好ましくは４〜１５mmの範囲内にある。このような厚さのセメントモルタル層と横筋および縦筋とを有することにより、構造体２の強度が著しく向上する。また、この中間層２０には樹脂発泡体は含有されていないので、延焼が著しく激しい場合であってもこの中間層２０は完全な防火壁となる。
【００６７】
このようにして形成された構造体２の厚さは軽量建築部材１一枚の厚さが、通常は２２〜１５０mmであり、この軽量建築部材１の二枚の厚さで４４〜３００mm、これに中間層の厚さ２〜２０mmであるから、合計で４６〜３２０mm程度の厚さになる。
【００６８】
こうして形成された構造体は、軽量建築部材を形成する芯材が樹脂発泡体であり、その全周囲をラス体を伴ってモルタル層が形成された構成を有しており、芯材の周囲に配置されたモルタル層が非常に高い不燃性を有するので、この軽量建築部材自体が高い不燃性を有すると同時に、ラス体を伴って硬化したモルタル層が芯材である樹脂発泡体に非常に高い機械的強度を付与する。
【００６９】
このような特性を有するにも拘わらず、この軽量建築部材を用いて製造された構造体は非常に軽量であり、重機の入れないような狭い作業現場においても人力で組み立てが可能である。
【００７０】
また、冷橋の発生の原因となる、芯材を貫通する締結具、孔などは形成されていないので、冷橋の形成による結露が発生することはなく、長期間建築物を好適な条件で維持することができる。
【００７１】
また、このようにして形成された軽量建築部材は、全周囲がモルタル層で覆われて、樹脂発泡体が露出していないので、シロアリ被害を受けることもない。
【００７２】
さらに、本発明によればフライアッシュII種の新たな利用の途を開くことができる。
【実施例】
【００７３】
次に本発明の実施例を示して本発明をさらに詳細に説明するが本発明はこれらによって限定されるものではない。
【００７４】
〔実施例１〕
〔試験片の製造１〕
芯材の長さが１８００ｍｍ、幅が２６０ｍｍ、厚さが５０ｍｍの発泡ポリスチレン製芯材を以下のようにして作成した。
ポリスチレン使用量に対して５重量％の発泡剤（使用；n-ブテン：iso-ブテン重量比＝１：１）を使用し、発泡温度１７０〜１９０℃、発泡倍率２０倍で発泡させ、７日間養生した。
【００７５】
これとは別に、早強ポルトランドセメントを使用し、この早強ポルトランドセメント１００重量部に対して３０重量部の第II種フライアッシュを加えると共に再乳化形樹脂５重量部を加えてよく混合し、鏝塗り可能な程度になるように水/セメント比が３０％になるように水を加えて混練しセメントモルタルを調製した。
【００７６】
上記の発泡ポリスチレン製芯材に目開２０ｍｍの金属ラス体を巻き付け、端部をステープラーで発泡ポリスチレン製芯材に対して打ち込んで固定した。側面および上下面に対しても同様に行ってラス体を発泡ポリスチレン芯材に対して固定した。
【００７７】
上記のようにして得られた全体が金属ラス体で囲繞された発泡ポリスチレン芯材の周囲に目開き５mmのポリエチレン製ラスを、上記セメントモルタルを厚さ５mmになるように塗布しながら巻回し、養生する工程を三回行い、その後１０日間養生させて軽量建築部材を作成した。
こうして得られた軽量建築部材は、芯材の全周にわたって厚さ３０mmの、ラス体を伴ったモルタル層が形成されており、ポリスチレン芯材が露出している部分は存在していない。
【００７８】
上記のようにして養生した後の軽量建築部材を、その長手方向の中心から５００mmの幅離間させた二本の断面円形のスペーサーバー（幅：１０００mm）に乗せ、中心部分に上方から２５kg〜２５０kgの荷重を加えたが、軽量建築部材は破損せず、建築材料として充分な強度を有していることが確認された。
また、得られた軽量建築部材を１分間火に翳したが発火および芯材であるポリスチレン発泡体のメルトダウン、さらには軽量建築部材の崩壊などは認められなかった。
【符号の説明】
【００７９】
１・・・軽量建築部材
２・・・構造体
１０・・・芯材
１１・・・金属製のラス体
１２・・・樹脂製のラス体
１４・・・モルタル層
１６・・・（モルタル）側面層
１８・・・（モルタル）上下面層
２０・・・中間層
２２・・・横筋
２４・・・縦筋
【図１】
2016147768.tif 000003
【図２】
2016147768.tif 000004